(57)【要約】【課題】接着性が良好であり、かつ、基材の劣化を防ぐことができ、さらには表面にエンボス加工を施すことが可能な光触媒樹脂基材を提供する。【解決手段】オレフィン系樹脂を含む樹脂基材上に接着層、プライマー層、光触媒層がこの順に積層されるとともに、接着層にウレタン系樹脂が含まれる光触媒樹脂基材とする。【選択図】図１
2009279813.tif 000002
【特許請求の範囲】
【請求項１】
オレフィン系樹脂を含む樹脂基材上に接着層、プライマー層、光触媒層がこの順に積層されるとともに、前記接着層がウレタン系樹脂を含み、
表面にエンボス加工が施されることを特徴とする光触媒樹脂基材。
【請求項２】
前記プライマー層がシリカとアクリル樹脂とを含む事を特徴とする請求項１に記載の光触媒樹脂基材。
【請求項３】
前記プライマー層がアクリル変性シリコンを含む事を特徴とする請求項１又は２に記載の光触媒樹脂基材。
【発明の詳細な説明】
【技術分野】
【０００１】
本発明は、対汚染性に優れ且つ表面にエンボス加工を施すことが可能な、光触媒層を有する樹脂基材に関する。
【背景技術】
【０００２】
近年、二酸化チタン光触媒を用いた有機物の分解及び抗菌防臭材が注目を集めている。二酸化チタンは光触媒としての機能を有しており、有機物や窒素酸化物などの分解及び抗菌防臭作用を持つ。その機能は半導体である二酸化チタンが光、特に紫外線を照射すると生じる電子とホールに起因するものである。すなわち、半導体である二酸化チタンはバンドギャップ以上のエネルギを持つ光を照射すると、電子とホールを生成する。生成した電子とホールは二酸化チタン表面に吸着した水を分解してＨラジカルとＯＨラジカルを生成する。このＯＨラジカルが有機物と反応することにより、有機物を分解することができる。このため、光触媒を用いれば、抗菌、防臭材として有機物を分解して環境浄化に有効な材料を得ることができ、このような光触媒は、金属やセラミックスやガラス等の無機系基材上に塗布・積層され、窓や壁等の建築資材や、道路用資材をはじめとして、電子機器のハウジング等の産業用資材に至るまで、幅広い分野において供給されてきた。
【０００３】
しかしながら、基材を合成樹脂等の有機系のものとしたときは、光触媒層を基材に接着させる際、焼結等の高温処理を施すことが不可能なため、加熱により基材を溶融させることなく光触媒層を接着する必要があった。また合成樹脂基材上にプライマー層を積層しようとしても、プライマーが基材表面ではじかれ、均一に塗布できず、光触媒層と基材とを接着できない問題があった。さらに、光触媒層に含まれる酸化チタンの影響によって、基材が分解され、劣化することのないように保護する必要があった。これらのことから、無機系基材とは異なり、樹脂基材上に光触媒を積層することは困難であった。かかる問題を解決するため、特許文献１には、光触媒層と基材との間に、有機系接着剤層と無機系保護層（プライマー層）とを備えることで、表面の光触媒層中の二酸化チタン等による劣化が殆どなく、接着性が良好で光触媒層の剥離が皆無に等しい合成樹脂性複合成形体が開示されている。また特許文献２では、光触媒層と有機系接着剤層と無機系保護層（プライマー層）とを一体化し、これを転写フィルムとして基材上に重ねて加熱加圧することで、接着性を向上させている。
【０００４】
【特許文献１】特開２００１−２３９６０７号公報
【特許文献２】特開２００１−２６０５９７号公報
【発明の開示】
【発明が解決しようとする課題】
【０００５】
上記のように特許文献１、２では、合成樹脂基材上に有機系接着剤層と無機系保護層（プライマー層）と光触媒層とが、この順に積層された構造を有することで、基材の劣化を防ぐことができ、接着性が良好な合成樹脂性複合成形体（光触媒基材）としている。しかしながら、このように、基材と光触媒層と無機系保護層（プライマー層）との間に接着剤層を設けると、接着剤層が硬すぎて、合成樹脂基材の特徴の一つである柔軟性が失われ、エンボス加工を施す際、基材表面にうまく凹凸をつけることが困難であり、また、接着剤層が割れてしまうという問題があった。かかる問題から、プライマー層及び光触媒層と樹脂基材層との相性が良く、乾燥しても硬くなりすぎない、柔軟性に富む接着剤層が求められていた。さらに、エンボス加工が必要な壁紙や金属化粧鋼板等の用途に対しては、合成樹脂のうち、特に耐薬品性、柔軟性、耐汚染性、コストに優れたオレフィン系樹脂を含む樹脂基材への光触媒コートが望まれている現状があった。
【０００６】
そこで、本発明は、オレフィン系樹脂を含む樹脂基材の上に光触媒層が積層された光触媒樹脂基材であって、接着性が良好であり、かつ、基材の劣化を防ぐことができ、さらにはエンボス加工を施すことが可能な光触媒樹脂基材を提供することを課題とする。
【課題を解決するための手段】
【０００７】
以下、本発明について説明する。なお、本発明の理解を容易にするために添付図面の参照符号を括弧書きにて付記するが、これにより本発明が図示の形態に限定されるものではない。
【０００８】
本発明は、オレフィン系樹脂を含む樹脂基材（１０）の上に接着層（２０）、プライマー層（３０）、光触媒層（４０）がこの順に積層されるとともに、接着層がウレタン系樹脂を含み、表面にエンボス加工が施されることを特徴とする光触媒樹脂基材（１００）である。
【０００９】
本発明のプライマー層（３０）はシリカとアクリル樹脂とを含むことが好ましい。プライマー層にかかる物質が含まれることで、光触媒層（４０）の光触媒機能を基材（１０）に影響させない、良好なブロック性を有し、さらに、エンボス加工に適した柔軟性を有する光触媒樹脂基材（１００）とすることができる。
【００１０】
本発明のプライマー層（３０）はアクリル変性シリコンを含むことが好ましい。プライマー層にかかる物質が含まれることで、接着層（２０）と光触媒層（４０）とをさらに強固に接着することができ、エンボス加工を施しても、剥離しない光触媒樹脂基材（１００）とすることができる。
【発明の効果】
【００１１】
本発明の光触媒樹脂基材１００は、基材１０がオレフィン系樹脂を含み、エンボス加工が必要な壁紙や金属化粧鋼板等の用途に適した光触媒樹脂基材１００である。また、基材１０上に接着層２０、プライマー層３０、光触媒層４０がこの順に積層された構造を有するため、光触媒効果による基材１０の劣化を防ぐことができ、かつ、接着性が良好な光触媒基材１００とすることができる。さらに接着層２０がウレタン系樹脂を含むため、接着が困難な樹脂基材１０上であっても、光触媒層４０及びプライマー層３０と基材１０とを、良好に接着することができる。また、接着層２０がシリコン変性ウレタンを含むことによって、また、プライマー層３０がシリカとアクリル樹脂とを含むことによって、さらにプライマー層３０が、アクリル変性シリコンを含むことによって、エンボス加工を施しても剥離することのない接着性、エンボス加工を施すことができる柔軟性、及び基材に対する光触媒作用を与えない十分なブロック性、全てを備えた、光触媒樹脂基材１００とすることができる。従って、本発明の光触媒樹脂基材１００は、表面にエンボス加工を施すのに適した光触媒樹脂基材である。
【００１２】
このような作用及び利得は、次に説明する発明を実施するための最良の形態から明らかにされる。
【発明を実施するための最良の形態】
【００１３】
以下本発明を図面に示す実施形態に基づき説明する。以下の説明では、オレフィン系樹脂を含む樹脂基材１０上に、接着層２０とプライマー層３０と光触媒層４０とが、この順に積層された平面形態を例示するが、本発明は当該形態に限定されるものではなく、曲面、凹凸面等であってもよい。
【００１４】
＜光触媒樹脂基材１００＞
図１に本発明の光触媒樹脂基材１００の層構成を模式的に示す。本発明の光触媒樹脂基材１００は、オレフィン系樹脂を含む基材１０上に接着層２０、プライマー層３０、及び光触媒層４０がこの順に積層されて構成され、エンボス加工付与に適した接着剤、プライマーを含む。
【００１５】
（基材１０）
基材１０はオレフィン系樹脂を含む樹脂基材である。オレフィン系樹脂としては、ポリエチレン、高密度ポリエチレン、低密度ポリエチレン、直鎖状低密度ポリエチレン、ポリプロピレン、ボリブテンなどのポリオレフィン、オレフィンと該オレフィンとを共重合し得るコモノマー（ビニルエステル、不飽和カルボン酸エステルなど）との共重合体等が挙げられる。また、基材において、前記オレフィン系樹脂を基材層の全質量に対して、５０％以上、好ましくは６０質量％以上、さらに好ましくは７０質量％以上含有していれば、他の熱可塑性樹脂等を含んでも良い。樹脂基材にオレフィン系樹脂が含まれることで、表面に凹凸形状パターンを施すエンボス加工が必要な壁紙や金属化粧鋼板等の用途に適した基材１０とすることができる。
【００１６】
樹脂基材１０の厚みとしては、エンボス加工付与に適した厚みであれば、特に限定はされないが、７μｍ〜５０μｍであることが好ましい。７μｍよりも薄いと、光触媒を塗布後、フィルムがカールしたり、加工中に破れたりする場合がある。５０μｍよりも厚いと、壁紙として硬くなる為に施工性が悪くなる場合がある。また、エンボス加工の際、微細な意匠が表現できない場合があり、さらには、材料費もかかるため、品質性、経済性に劣る場合もある。
【００１７】
（接着層２０）
接着層２０はオレフィン系樹脂を含む樹脂基材１０とプライマー層３０との間に積層され、オレフィン系樹脂を含む樹脂基材１０とプライマー層３０とを接着する機能を有する。また、接着層２０は乾燥後であっても柔軟性を維持するという特性を有する。このことにより光触媒樹脂基材１００はエンボス加工を施しても、接着層２０が割れることなく、良好な仕上がりとなる。
【００１８】
接着層２０には、ウレタン系樹脂が含まれる。ウレタン系樹脂は、樹脂基材１０、プライマー層３０、双方に対して接着性が良好である。このことにより従来オレフィン系樹脂を含む樹脂基材１０上に、積層困難であったプライマー層３０及び光触媒層４０を積層することができる。また、ウレタン系樹脂を含む接着層２０は、乾燥後であっても、柔軟性を維持することができ、エンボス加工付与に適した接着層２０とすることができる。また接着層２０にはシリコン変性ウレタンが含まれることが好ましい。シリコン変性ウレタンが含まれることで、接着層２０とプライマー層３０とをより強固に接着することができる。
【００１９】
接着層２０に含まれるウレタン系樹脂は、接着層２０全体を１００質量％として、２０質量％〜８０質量％、より好ましくは、２５質量％〜７５質量％である。接着層２０に含まれるウレタン樹脂が少なすぎると、樹脂基材１０とプライマー層３０とを十分に接着することができなくなる場合があり、また、多すぎるとプライマー層との相性が悪くなる場合がある。
【００２０】
接着層２０に含まれるシリコン変性ウレタンは、接着層２０全体を１００質量％として、２０質量％〜８０質量％、より好ましくは、２５質量％〜７５質量％である。接着層２０に含まれるシリコン変性ウレタンの量が上記範囲内であれば、基材１０とプライマー層３０とを、より良好に接着することができる。シリコン変性ウレタンの含有量が多すぎると基材との接着性が損なわれる場合がある。
【００２１】
接着層２０に含まれるウレタンは、前記ウレタン樹脂とシリコン変性ウレタン樹脂を混合してもよい。前記ウレタン樹脂とシリコン変性ウレタン樹脂を混合する場合には、ウレタン樹脂とシリコン変性ウレタンの割合は、質量比で、２０：８０〜８０：２０  、このましくは３０：７０〜７０：３０、さらに好ましくは４０：６０〜６０：４０である。
【００２２】
接着層２０の厚みとしては、１μｍ〜１０μｍであることが好ましく、２μｍ〜７μｍであることがさらに好ましい。１μｍより薄いと、十分な接着性が得られない場合がある。また、１０μｍよりも厚いと、柔軟性を阻害し、エンボス加工を施しにくくなる場合があり、さらには、接着性の向上もほとんどみられず、材料費が無駄となるため、経済性にも劣る場合がある。
【００２３】
（プライマー層３０）
プライマー層３０は接着層２０と光触媒層４０との間に積層される。プライマー層３０により光触媒効果が遮断されるため、光触媒層４０が樹脂基材１０自体を酸化分解するといった悪影響を及ぼすことはない。また、プライマー層３０は、接着層２０と光触媒層４０とを安定的に接着させる機能も備えている。
【００２４】
プライマー層３０には、シリカとアクリル樹脂とが含まれることが好ましい。プライマー層３０にかかる物質が含まれることで、接着層２０と光触媒層４０とをより強固に接着することができる。シリカとアクリル樹脂との比は、プライマー層３０中に、層全体を１００質量％として、質量比換算にてシリカが５〜２５質量％、アクリル樹脂が７５〜９５質量％含まれることが好ましい。このような含有量とすることで、接着層２０及び光触媒層４０、双方に相性が良いプライマー層３０とすることができ、エンボス加工を付与しても、剥離等の劣化がない、十分な強度をもった光触媒樹脂基材１００とすることができる。
【００２５】
プライマー層３０にはシリカ及びアクリル樹脂以外にも、プライマーとして、光触媒作用を基材１０側に影響させず、また、接着層２０と光触媒層４０とを安定的に接着させる機能を備えるものを含ませることが好ましい。具体的にはアクリル変性シリコン、アルコキシシラン、シリコン変性アクリル、アクリルチタネート等を含有する組成物から形成されるものがよく、特にアクリル変性シリコンを含有するものが好ましい。かかる物質を含むプライマー層３０は、接着層２０、光触媒層４０、双方に対して、より良好な接着性を示す。
【００２６】
プライマー層３０の厚さは、０．０１μｍ〜５μｍであることが好ましく、０．０５μｍ〜２μｍであることがさらに好ましい。０．０１μｍより薄いと、十分な接着性能を得ることが出来無い事と、光触媒による酸化分解反応から基材層を保護するブロック性がない。また、５μｍより厚くしても、ブロック性の向上が殆どみられず、材料の無駄となり、経済性の観点から好ましくない。
【００２７】
（光触媒層４０）
光触媒層４０には光触媒粒子と好ましくはバインダーとが含まれており、プライマー層３０に積層され、光触媒層４０表面は外気にさらされる。光触媒層４０に含まれる光触媒としては、たとえば二酸化チタン、酸化亜鉛、酸化スズ、酸化鉛、酸化第二鉄、三酸化二ビスマス、三酸化タングステン、チタン酸ストロンチウム等の金属酸化物を挙げることができ、中でも二酸化チタンが、無害で化学的に安定しておりかつ安価であるため好ましい。二酸化チタンとしては、アナターゼ型二酸化チタン、ルチル型二酸化チタン、ブルッカイト型二酸化チタンのいずれも使用できる。この中でも、光触媒反応の高活性なアナターゼ型二酸化チタンを主成分とするものが好ましいが、これらのうちの２種類以上を含んでいても良い。
【００２８】
光触媒粒子の粒径は、特に限定はされないが、動的散乱測定法による平均粒径が好ましくは、１ｎｍ〜５００ｎｍ、さらに好ましくは３ｎｍ〜３００ｎｍの範囲内である。粒径は必ずしも単一である必要はなく、粒径分布のピークが２以上あってもよい。
【００２９】
光触媒層４０には、上述の通り、バインダーが含まれていることが好ましい。バインダーは光触媒層４０中の光触媒を安定的に存在させる効果を有する。また光触媒層４０をプライマー層３０と強固に接着させる機能も有する。本発明に用いられるバインダーとしては、光触媒粒子を安定させ、光触媒層４０とプライマー層３０とを良好に接着できるものであれば特に限定はされないが、ジルコニア、アモルファス型酸化チタン、過酸化チタン、アルコキシシラン、アクリル変性シリコン、アルキルチタネートのうちの少なくとも一種類を含むものが好ましい。この中でも特に、アルコキシシラン、中でもテトラアルコキシシラン、その中でもテトラメトキシシラン、テトラエトキシシランのうちの少なくとも一種類を含むものが好ましい。バインダーをかかる物質とすることで、接着性が良好である光触媒層４０とすることができる。
【００３０】
光触媒層４０中における、光触媒粒子とバインダーとの含有比率は、光触媒粒子に対してバインダーが１０質量％以上、６０質量％未満となるように含有されることが好ましい。バインダーが多すぎると、光触媒活性が十分でなくなり、また、バインダーが少なすぎると、光触媒粒子同士の接着性および、光触媒層４０とプライマー層３０との接着性が悪くなるため好ましくない。
【００３１】
光触媒層４０の厚さは、０．０５μｍ〜５μｍであることが好ましく、０．１μｍ〜２μｍであることがさらに好ましい。０．０５μｍより薄いと、十分な光触媒活性を得ることができない場合がある。また、５μｍより厚くすると、塗工スピードが落ちる場合があり、さらには、光触媒活性の向上もほとんどなく、触媒コストが悪化する場合がある。
【００３２】
プライマー層３０に含まれる、アクリル変性シリコン、シリコン変性アクリル、シリカ等のＳｉと光触媒層４０に含まれるバインダーとは、プライマー層３０と光触媒層４０との界面において、互いに引きつけ合い、シロキサン結合（Ｓｉ−Ｏ−Ｓｉ）を形成して架橋するものが好ましい。当該結合を形成することで、光触媒層４０とプライマー層３０とは強固に結合することとなり、剥離等の層の劣化を抑えることができる。
【００３３】
＜光触媒樹脂基材の製造方法＞
上記の接着層２０、プライマー層３０、光触媒層４０の積層方法は、所定の厚みで積層できる方法であれば、特に限定はされない。具体的には、接着層２０、プライマー層３０、光触媒層４０を塗布するためのコート液をそれぞれ作製し、グラビアコート、スプレーコート、ディップコート等の方法を用いて、基材１０上に、接着層２０、プライマー層３０、光触媒層４０を順に積層していく方法が挙げられる。また、剥離フィルム上に、光触媒層４０、プライマー層３０、接着層２０をこの順に積層し、一体化したのち、基材１０上に転写し、加熱加圧処理して、基材１０上に一体化された各層を積層する方法でもよい。
【００３４】
上記コート液の組成及び濃度は、特に限定はされず、目的に応じて、適宜調整すればよい。また、コート液の溶剤としては、水、有機溶媒等が挙げられるが、特に限定はされない。乾燥時間等を考慮し、適宜決定すればよい。具体的には、水、有機溶媒としてメチルアルコール、エチルアルコール、イソプロピルアルコール等の一価低級アルコール、エチレングリコール、プロピレングリコール等の多価アルコール類及びそれらのエステルであるセルソルブ、酢酸エチル、メチルイソブチルケトン、イソブタノール、メチルエチルケトン、トルエン、キシレン等を使用できる。
【００３５】
また光触媒コート液を作製する際は、粒子の凝集による粒子径の変化および沈降を防ぐために分散安定剤を共存させることが好ましい。分散安定剤は、粒子の調整時から共存させることもできるし、光触媒コート液を調整する際に添加しても良い。分散安定剤としては、各種の薬剤が使用できるが、二酸化チタンは中性付近で凝集しやすいので、酸性又はアルカリ性の分散安定剤が好ましい。酸性の分散安定剤としては、硝酸、塩酸等の鉱酸、カルボン酸、オキシカルボン酸、ポリカルボン酸などの有機酸などが挙げられる。アルカリ性の分散安定剤としては、カルボン酸、ポリカルボン酸類のアルカリ金属塩やアンモニア、１〜４級のアミン類及びそれらにヒドロキシル基を付加したアルカノールアミン類から選ばれた一種類以上の化合物が好例として挙げられる。特に、有機酸を利用すると、後述する有機溶媒との混和性が良好である上、ｐＨが極端に低くならず、かつ製造時に使用する設備を腐食しにくいので好ましい。有機酸としては、酢酸、シュウ酸、グリコール酸、乳酸、酒石酸、リンゴ酸、クエン酸などが好ましく利用でき、これらの中から選ばれた一種類以上の酸で分散安定化させることができる。
【００３６】
また、光触媒コート液を調整する際、光触媒は、粉末状態で混合することも可能であるが、沈降性の少ないスラリーやゾルの状態に調整して添加・混合することもできる。また、必要な物性が満たされていれば市販の二酸化チタンスラリーやゾルを利用しても良い。
【００３７】
光触媒粒子を含むコート液の組成は、特に限定するものではないが、光触媒粒子を固形分濃度で２〜３０質量％、特に５〜２０質量％含有するものが好ましい。２％未満では塗布後の光触媒の効果が小さく、汚れ防止といった効果が十分ではなくなる場合があり、３０％を超えるとコート液の安定性が低下しポットライフが低くなる場合がある。また、Ｓｉ−Ｏ結合を備えた成分は、コート液中に０．０４〜４０質量％、特に１〜２質量％含まれることが好ましく、光触媒に対して１０質量％以上２５質量％未満となるように含まれることが好ましい。
【００３８】
また、各層を積層し乾燥が完了した後、所要時間エージングするようにしてもよい。これにより、コーティングされた被膜の剥離強度を向上させることができる。エージングは４０℃〜６０℃で２４時間以上行うことが好ましい。
【実施例】
【００３９】
（実施例１）
無延伸ＰＰ樹脂基材（厚さ５０μｍ）上にウレタン系樹脂含有接着剤「ＰＤＶメジュウム（インクテック株式会社製）：ウレタン樹脂含有率約５０％」をグラビアロールコーターにより塗布して乾燥し、その上にプライマー「タイノックプライマーＡ（多木化学社製）：シリカ２質量％、アクリル樹脂８質量％」をグラビアロールコーターにより塗布して乾燥した後、更にその上に多木化学社製光触媒コート「ＣＺＫ−ＭＰ３」をグラビアロールコーターにより塗布して乾燥した。接着層の塗布厚は５ｇ／ｍ２で乾燥温度は１２０℃、乾燥時間は３０秒とした。乾燥後の層厚は５μｍであった。プライマー層及び光触媒層の塗布厚は２ｇ／ｍ２、乾燥温度は１３５℃、乾燥時間は６０秒とした。乾燥後の層厚はそれぞれ２μｍであった。
【００４０】
（比較例１）
比較例１は、実施例１から接着層を除いたものである。すなわち、無延伸ＰＰ樹脂基材（厚さ５０μｍ）上にプライマー「タイノックプライマーＡ（多木化学社製）」をグラビアロールコーターにより塗布して乾燥後、その上に実施例１と同様にして、光触媒層を塗布して乾燥した。乾燥温度、乾燥時間、塗布厚、乾燥後の層厚はともに実施例１と同様とした。
【００４１】
（比較例２）
無延伸ＰＰ樹脂基材上にアクリル系樹脂含有接着剤「ＬＲ−１０６５（三菱レーヨン株式会社製）」をグラビアロールコーターにより塗布して乾燥し、その上にプライマー「タイノックプライマーＡ（多木化学社製）」をグラビアロールコーターにより塗布して乾燥した後、更にその上に光触媒コート「ＣＺＫ−ＭＰ３（多木化学社製）」をグラビアロールコーターにより塗布して乾燥した。乾燥温度、乾燥時間、塗布厚、乾燥後の層厚はともに実施例１と同様とした。
【００４２】
（比較例３）
無延伸ＰＰ樹脂基材上に酢酸ビニル系樹脂含有接着剤「コニシＣＸ−５０（コニシ株式会社製）」をグラビアロールコーターにより塗布して乾燥し、その上にプライマー「タイノックプライマーＡ」をグラビアロールコーターにより塗布して乾燥した後、更にその上に光触媒コート「ＣＺＫ−ＭＰ３（多木化学社製）」をグラビアロールコーターにより塗布して乾燥した。乾燥温度、乾燥時間、塗布厚、乾燥後の層厚はともに実施例１と同様とした。
【００４３】
（比較例４）
無延伸ＰＰ樹脂基材上にエポキシ系樹脂含有接着剤「アクメックスＥＲ−６６６２ＦＡ／Ｂ（日本合成化工株式会社製）」をグラビアロールコーターにより塗布して乾燥し、その上にプライマー「タイノックプライマーＡ（多木化学社製）」をグラビアロールコーターにより塗布して乾燥した後、更にその上に光触媒コート「ＣＺＫ−ＭＰ３（多木化学社製）」をグラビアロールコーターにより塗布して乾燥した。乾燥温度、乾燥時間、塗布厚、乾燥後の層厚はともに実施例１と同様とした。
【００４４】
（評価１）
ＪＩＳ  Ｋ５６００に基づき、クロスカット法にて剥離試験を行った。その結果を表１に示す。
【００４５】
（評価２：膜強度試験）
上記実施例、比較例で作成した積層体の光触媒層側表面に対して、プラスチック消しゴムに９．８×１０４Ｐａの圧力を加えながら反復スクラッチを実施した。２００回のスクラッチで膜が消失していないものをＡＡ、１００〜２００回のスクラッチで膜が消失したものをＡ、５０回〜９９回のスクラッチで膜が消失したものをＢ、５０回未満のスクラッチで膜が消失したものをＣとした。その結果を表１に示す。
【００４６】
（評価３：エンボス転写性）
上記実施例、比較例で作成した積層体を、エンボス加工した。加熱ドラム温度が１４０℃のダブリング装置と冷却ドラムの中間に、温度４０℃の金属製彫刻ロールと半硬質ゴムで被覆した圧ロールからなるエンボス機を設置し、算術平均粗さＲａが１０μｍの梨地柄の砂目模様のエンボス加工を行い、そのエンボス加工によって得られたシートのエンボス転写性を調べた。具体的には、シートの算術平均粗さＲａの、彫刻ロールのＲａに対しての割合を％で計算し、８０％以下を×、８０〜９０％以上を△、９０〜１００％を○とした。
【００４７】
【表１】
2009279813.tif 000003
【００４８】
（評価結果）
実施例１については、評価１、評価２の結果から良好な膜強度を示すことがわかる。また、評価３の結果から良好なエンボス転写性を有することがわかる。一方で、比較例１〜４は評価１の結果より、各層界面において剥離が見られ、また評価２の結果より、膜強度がいずれも劣り、さらにはエンボス転写性にも劣ることがわかる。このことから本発明にかかる実施例１は膜強度、エンボス転写性ともに優れた光触媒樹脂基材であることが確認された。
【００４９】
以上、現時点において、もっとも、実践的であり、かつ、好ましいと思われる実施形態に関連して本発明を説明したが、本発明は、本願明細書中に開示された実施形態に限定されるものではなく、請求の範囲および明細書全体から読み取れる発明の要旨或いは思想に反しない範囲で適宜変更可能であり、そのような変更を伴う光触媒樹脂基材もまた本発明の技術的範囲に包含されるものとして理解されなければならない。
【図面の簡単な説明】
【００５０】
【図１】本発明の光触媒樹脂基材の層構成を示す模式図である。
【符号の説明】
【００５１】
１０  オレフィン系樹脂を含む樹脂基材
２０  接着層
３０  プライマー層
４０  光触媒層
１００  光触媒樹脂基材
【図１】
2009279813.tif 000004